【手続補正書】
【提出日】令和3年5月6日(2021.5.6)
【手続補正１】
【補正対象書類名】明細書
【補正対象項目名】０１１２
【補正方法】変更
【補正の内容】
【０１１２】
本開示の主題をその特定の実施形態を参照して詳細に説明したが、本明細書に開示された様々な詳細は、本明細書に付随する図面の各々に特定の要素が示されている場合であっても、これらの詳細が本明細書に記載された様々な実施形態の必須構成要素である要素に関係することを意味するものではないことに留意すべきである。むしろ、本明細書に添付された特許請求の範囲は、本開示の幅および本明細書に記載の様々な実施形態の対応する範囲の単なる１つの表現として解釈されるべきである。さらに、添付の特許請求の範囲から逸脱することなく、変更および変形が可能であることは明らかであろう。
以下、本発明の好ましい実施形態を項分け記載する。
実施形態１
メソ細孔性ゼオライトを作製するための方法であって、
初期ゼオライト材料の骨格を改質するために、前記初期ゼオライト材料を、ヘキサフルオロケイ酸アンモニウムと接触させ、骨格改質ゼオライト材料を形成することであって、前記初期ゼオライト材料が、シリカおよびアルミナを含み、かつＦＡＵ骨格型構造を含む、形成することと、
前記骨格改質ゼオライト材料にメソ細孔を形成することと、
を含む、方法。
実施形態２
前記初期ゼオライト材料が、アンモニウムおよびナトリウムを含む、実施形態１に記載の方法。
実施形態３
前記初期ゼオライト材料が、ナトリウムを含むゼオライトをアンモニウムでイオン交換することによって、形成される、実施形態２に記載の方法。
実施形態４
前記メソ細孔を形成することが、
前記骨格改質ゼオライト材料を、塩基または界面活性剤臭化セトリモニウムのうちの１つ以上と組み合わせて、混合物を形成することと、
前記混合物を、加熱時間にわたって高温に加熱して、前記メソ細孔を形成することと、
を含む、実施形態１〜３のいずれかに記載の方法。
実施形態５
前記高温が、１００℃〜１５０℃であり、前記加熱時間が、１〜５日間であるか、または
前記塩基が、ＮａＯ、ＫＯＨ、もしくは水酸化アンモニウムのうちの１つ以上を含む水溶液をなすか、または
両方である、実施形態４に記載の方法。
実施形態６
前記界面活性剤が、臭化セトリモニウムである、実施形態１〜５のいずれかに記載の方法。
実施形態７
前記初期ゼオライトと接触する前記ヘキサフルオロケイ酸アンモニウムが、水溶液中に存在する、実施形態１〜６のいずれかに記載の方法。
実施形態８
メソ細孔を含む前記ゼオライトを、前記混合物の他の内容物から分離することをさらに含む、実施形態１〜７のいずれかに記載の方法。
実施形態９
前記メソ細孔性ゼオライトが、前記初期ゼオライトに対して少なくとも９０％の結晶化度を有する、実施形態１〜８のいずれかに記載の方法。
実施形態１０
触媒を作製する方法であって、
メソ細孔性ゼオライトを形成することであって、
初期ゼオライト材料の骨格を改質するために、前記初期ゼオライト材料を、ヘキサフルオロケイ酸アンモニウムと接触させ、骨格改質ゼオライト材料を形成することであって、前記初期ゼオライト材料は、シリカおよびアルミナを含み、かつＦＡＵ骨格型構造を含む、形成することと、
前記骨格改質ゼオライト材料にメソ細孔を形成して、メソ細孔性ゼオライトを形成することと、を含む方法によって、形成することと、
前記メソ細孔性ゼオライトを、金属酸化物担体材料および１つ以上の金属触媒材料と共に組み込んで、前記触媒を形成することと、
を含む、方法。
実施形態１１
前記金属触媒材料のうちの１つ以上が、Ｗ、Ｍｏ、Ｎｉ、もしくはＣｏの酸化物または硫化物を含む、実施形態１０に記載の方法。
実施形態１２
前記触媒が、Ｗの酸化物または硫化物と、Ｎｉの酸化物または硫化物と、を含む、実施形態１０または１１に記載の方法。
実施形態１３
前記触媒が、
２０重量％〜２６重量％のＷの酸化物または硫化物と、
４重量％〜６重量％のＮｉの酸化物または硫化物と、
１０重量％〜６０重量％のメソ細孔性ゼオライトと、
１０重量％〜７０重量％のアルミナと、
を含む、実施形態１２に記載の方法。
実施形態１４
前記触媒が、Ｍｏの酸化物または硫化物と、Ｎｉの酸化物または硫化物と、を含む、実施形態１０または１１のいずれかに記載の方法。
実施形態１５
前記触媒が、
１４重量％〜１６重量％のＭｏの酸化物または硫化物と、
４重量％〜６重量％のＮｉの酸化物または硫化物と、
１０重量％〜６０重量％の前記メソ細孔性ゼオライトと、
２０重量％〜８０重量％のアルミナと、
を含む、実施形態１４に記載の方法。
【手続補正２】
【補正対象書類名】特許請求の範囲
【補正対象項目名】全文
【補正方法】変更
【補正の内容】
【特許請求の範囲】
【請求項１】
メソ細孔性ゼオライトを作製するための方法であって、
初期ゼオライト材料を水と組み合わせることと、
前記初期ゼオライト材料の骨格を改質するために、前記初期ゼオライト材料を、ヘキサフルオロケイ酸アンモニウムと接触させ、骨格改質ゼオライト材料を形成することであって、前記初期ゼオライト材料が、シリカおよびアルミナを含み、かつＦＡＵ骨格型構造を含む、形成することと、
前記骨格改質ゼオライト材料にメソ細孔を形成することと、
を含む、方法。
【請求項２】
前記初期ゼオライト材料が、アンモニウムおよびナトリウムを含む、請求項１に記載の方法。
【請求項３】
前記初期ゼオライト材料が、ナトリウムを含むゼオライトをアンモニウムでイオン交換することによって、形成される、請求項２に記載の方法。
【請求項４】
前記メソ細孔を形成することが、
前記骨格改質ゼオライト材料を、塩基または界面活性剤のうちの１つ以上と組み合わせて、混合物を形成することと、
前記混合物を、加熱時間にわたって高温に加熱して、前記メソ細孔を形成することと、
を含む、請求項１〜３のいずれかに記載の方法。
【請求項５】
前記高温が、１００℃〜１５０℃であり、前記加熱時間が、１〜５日間であるか、または
前記塩基が、ＮａＯＨ、ＫＯＨ、もしくは水酸化アンモニウムのうちの１つ以上を含む水溶液をなすか、または
両方である、請求項４に記載の方法。
【請求項６】
前記界面活性剤が、臭化セトリモニウムである、請求項４または５に記載の方法。
【請求項７】
前記初期ゼオライトと接触する前記ヘキサフルオロケイ酸アンモニウムが、水溶液中に存在する、請求項１〜６のいずれかに記載の方法。
【請求項８】
メソ細孔を含む前記ゼオライトを、前記混合物の他の内容物から分離することをさらに含む、請求項１〜７のいずれかに記載の方法。
【請求項９】
前記メソ細孔性ゼオライトが、前記初期ゼオライトに対して少なくとも９０％の結晶化度を有する、請求項１〜８のいずれかに記載の方法。
【請求項１０】
触媒を作製する方法であって、
メソ細孔性ゼオライトを形成することであって、
初期ゼオライト材料を水と組み合わせ、前記初期ゼオライト材料の骨格を改質するために、前記初期ゼオライト材料を、ヘキサフルオロケイ酸アンモニウムと接触させ、骨格改質ゼオライト材料を形成することであって、前記初期ゼオライト材料は、シリカおよびアルミナを含み、かつＦＡＵ骨格型構造を含む、形成することと、
前記骨格改質ゼオライト材料にメソ細孔を形成して、メソ細孔性ゼオライトを形成することと、を含む方法によって、形成することと、
前記メソ細孔性ゼオライトを、金属酸化物担体材料および１つ以上の金属触媒材料と共に組み込んで、前記触媒を形成することと、
を含む、方法。
【請求項１１】
前記金属触媒材料のうちの１つ以上が、Ｗ、Ｍｏ、Ｎｉ、もしくはＣｏの酸化物または硫化物を含む、請求項１０に記載の方法。
【請求項１２】
前記触媒が、Ｗの酸化物または硫化物と、Ｎｉの酸化物または硫化物と、を含む、請求項１０または１１に記載の方法。
【請求項１３】
前記触媒が、
２０重量％〜２６重量％のＷの酸化物または硫化物と、
４重量％〜６重量％のＮｉの酸化物または硫化物と、
１０重量％〜６０重量％のメソ細孔性ゼオライトと、
１０重量％〜７０重量％のアルミナと、
を含む、請求項１２に記載の方法。
【請求項１４】
前記触媒が、Ｍｏの酸化物または硫化物と、Ｎｉの酸化物または硫化物と、を含む、請求項１０または１１のいずれかに記載の方法。
【請求項１５】
前記触媒が、
１４重量％〜１６重量％のＭｏの酸化物または硫化物と、
４重量％〜６重量％のＮｉの酸化物または硫化物と、
１０重量％〜６０重量％の前記メソ細孔性ゼオライトと、
２０重量％〜８０重量％のアルミナと、
を含む、請求項１４に記載の方法。
【請求項１６】
前記初期ゼオライト材料を水と組み合わせることが、加熱と共に行われる、請求項１または１０に記載の方法。